(57)【要約】【課題】  製造が容易で、しかも、優れた電気的特性を有する小型の積層コイル部品及びその製造方法を得る。【解決手段】  セラミックグリーンシート２１にコイル導体１３を印刷するとともに、貫通孔２２に導電性ペーストを充填したコイル導体シート２３を作製する。また、セラミックグリーンシート２１’に貫通孔２４を形成した貫通孔シート２５を作製する。コイル導体１３が貫通孔２２に充填された導電性ペーストからなるビアホール導体２２ａにより順次電気的に接続されるようにコイル導体シート２３を積層し、その上側及び下側に、貫通孔シート２５を積層して積層体２６を形成し、該積層体２６を圧着する。この圧着工程において、ビアホール導体２２ａの一部が貫通孔２４に侵入し、侵入した導体がコイルの両端部を外部に引き出すためのビアホール導体２４ａを形成する。【選択図】  図１
2007134568.tif 000002
【特許請求の範囲】
【請求項１】
セラミックグリーンシートを作製する工程と、
第１のセラミックグリーンシートの所定位置に第１の貫通孔を形成し、かつ、導電性ペーストにより第１のセラミックグリーンシート上にコイル導体を形成するとともに前記第１の貫通孔に前記導電性ペーストを充填してコイル導体シートを作製する工程と、
第２のセラミックグリーンシートの所定位置に第２の貫通孔を形成して貫通孔シートを作製する工程と、
前記コイル導体シートと前記貫通孔シートを積層、圧着して前記導電性ペーストを前記第２の貫通孔に侵入させるとともに、前記コイル導体を電気的に接続してコイルを形成し、セラミック積層体を形成する工程と、
前記セラミック積層体を焼成して焼結体ユニットを作製する工程と、
前記焼結体ユニットに、前記コイルに電気的に接続された外部電極を形成する工程と、
を備えたことを特徴とする積層コイル部品の製造方法。
【請求項２】
前記コイル導体シートを、その積層方向が前記コイルのコイル軸方向と合致するように積層するとともに、前記貫通孔シートを前記セラミック積層体の最下層部及び最上層部に位置するように積層することを特徴とする請求項１に記載の積層コイル部品の製造方法。
【請求項３】
前記第２の貫通孔を前記第１の貫通孔よりも大きく形成することを特徴とする請求項１又は請求項２に記載の積層コイル部品の製造方法。
【請求項４】
セラミックグリーンシートの積層、圧着及び焼成により形成されたセラミック層を間にしてコイル導体が形成されており、該コイル導体が前記セラミック層に形成されたビアホール導体により電気的に接続されて内部にコイルが形成されてなる焼結体ユニットを備え、
前記コイルが前記焼結体ユニットに形成された外部電極に引出し電極部を介して電気的に接続されており、
前記コイル導体は前記ビアホール導体に近接した部分が前記セラミック層の積層面に対して傾斜していること、
を特徴とする積層コイル部品。
【請求項５】
前記コイル導体は前記引出し電極部に近接した部分が前記セラミック層の積層面に対して傾斜していることを特徴とする請求項４に記載の積層コイル部品。
【請求項６】
前記コイル導体は、それぞれ、１／２ターンに相当する長さを有していることを特徴とする請求項４又は請求項５に記載の積層コイル部品。
【請求項７】
前記外部電極は前記焼結体ユニットのコイル軸方向と直交する端面に形成されていることを特徴とする請求項４ないし請求項６のいずれかに記載の積層コイル部品。
【発明の詳細な説明】
【技術分野】
【０００１】
本発明は、積層コイル部品及びその製造方法、特に、セラミックグリーンシートを積層して製造される積層コイル部品及びその製造方法に関する。
【背景技術】
【０００２】
一般に、積層コンデンサや積層インダクタなどの積層電子部品の製造方法としては、印刷工法やシート工法が知られている。印刷工法では、磁性体セラミック材料の仮焼粉をスラリー状に分散させたものと導電性ペーストとを交互に印刷することにより積層体を製造している。シート工法では、セラミックスラリーをドクターブレード法などによってグリーンシートを成形し、その上に導電性ペーストを塗布して乾燥させ、導体付きのグリーンシートを積層して積層体を製造している。
【０００３】
印刷工法はシート工法に比較して、セラミックグリーンシートの成形工程やその積層工程が不要で、製造工程が比較的簡単であるという利点を有している。これに対し、シート工法は、印刷工法に比較して精度的に優れており、現在では、特に小型の製品についてはシート工法による製造が主流となっている。
【０００４】
特許文献１には、前記シート工法により製造される積層インダクタ（積層コイル部品）が開示されている。この積層インダクタは、図１１に示すように、磁性体又は誘電体からなる絶縁体層１ａ〜１ｇを有しており、これら絶縁体層１ａ〜１ｇには印刷などによりコイル導体２ａ〜２ｇが形成されている。また、絶縁体層１ａ〜１ｆにはビアホール導体３ａ〜３ｆが形成されており、これらビアホール導体３ａ〜３ｆはセラミックグリーンシートに予めレーザの照射などにより形成された孔にコイル導体の形成と同じ工程で導電ペーストを充填して形成している。
【０００５】
ビアホール導体３ａ〜３ｆは、積層方向において相互に隣接するコイル導体の端部間を電気的に接続している。コイル導体２ａ〜２ｇのうち、最上部及び最下部のコイル導体２ａ，２ｇには、巻始め端部及び巻終り端部としての引出し電極部４ａ，４ｂが積層体の端面にそれぞれ引き出されるように形成されている。
【０００６】
前記積層インダクタを製造するに際し、図１２（Ａ）に示すように、コイル導体２ａ〜２ｇをそれぞれ多数個分、マトリックス状に縦横に形成したセラミックグリーンシートを、上層のカバー用絶縁体層１ｉ，１ｊ及び下層のカバー用絶縁体層１ｋとなるセラミックグリーンシート間に挟んで重ね、上方よりプレスＰにより圧着している。その後、個々のチップに切断する切断工程、焼成工程を経て、図１２（Ｂ）に示すように、チップの両端面への導電性ペーストの塗布、焼付け、メッキなどにより外部電極５ａ，５ｂを形成している。
【０００７】
ところで、近年、電子機器の小型化に伴い、それに使用される積層電子部品などに対する小型化の要求も一段と厳しくなっている。このような小型化に伴って次のような問題点が生じてきた。
【０００８】
即ち、大きなインダクタンスを有し、小型で直流抵抗の小さい積層インダクタを得るためには、セラミックグリーンシートの厚みＴｓ（図１２（Ａ）参照）を薄くする一方、コイル導体の厚みＴｃを厚くして直流抵抗を小さくする必要がある。しかしながら、絶縁体層１ａ〜１ｋとなるセラミックグリーンシートは、それぞれが他のセラミックグリーンシートとの接着性を確保するためにある程度のバインダーを含んで柔軟な状態にあるので、これらのシートを積層し、圧着する際に、シートは潰されることになる。これに対し、銀や銀合金粉末ペーストからなるコイル導体２ａ〜２ｇやビアホール導体３ａ〜３ｆは、圧縮による縮み量は比較的小さい。よって、コイル導体２ａ〜２ｇ及びビアホール導体３ａ〜３ｆは圧縮されにくい部分となる。
【０００９】
その結果、ビアホール導体３ａ〜３ｆ及びそれぞれのビアホール導体３ａ〜３ｆ周辺のコイル導体２ａ〜２ｇには圧力が加わる。特に、Ｔｃ≧Ｔｓのときには、その圧力は強くなる。そして、その強い圧力により応力が生じ、インダクタンスが低下してしまう。また、強い圧力によりコイル導体２ａ〜２ｇやビアホール導体３ａ〜３ｆが潰れ、コイル径が小さくなることによって、インダクタンスがさらに低下してしまう。このため、大きなインダクタンスを得ようとすると、どうしても形状が大きくなるという問題点があった。
【００１０】
また、コイル導体がコイル軸方向に対して直交する方向に引き出されている場合は、図１２（Ａ）に示すように、コイル導体２ａ〜２ｇが形成されない部分（積層体の端面部となる部分）には圧縮前に隙間ｇが存在するので、圧着により、図１２（Ｂ）に示すように、引出し電極部４ａ，４ｂがそれぞれ下向き、上向きに曲がり、引出し電極部４ａ，４ｂとコイル導体２ｂ，２ｆのビアホール導体３ｂ，３ｅの周辺部分とがそれぞれ符号６，７で示す部分で近接して短絡することがあり、製造の歩留まりを低下させるという問題点をも有していた。
【特許文献１】特開２００３−２０９０１６号公報
【発明の開示】
【発明が解決しようとする課題】
【００１１】
そこで、本発明の目的は、製造が容易で、しかも、優れた電気的特性を有する小型の積層コイル部品及びその製造方法を提供することにある。
【課題を解決するための手段】
【００１２】
前記目的を達成するため、本発明に係る積層コイル部品の製造方法は、
セラミックグリーンシートを作製する工程と、
第１のセラミックグリーンシートの所定位置に第１の貫通孔を形成し、かつ、導電性ペーストにより第１のセラミックグリーンシート上にコイル導体を形成するとともに前記第１の貫通孔に前記導電性ペーストを充填してコイル導体シートを作製する工程と、
第２のセラミックグリーンシートの所定位置に第２の貫通孔を形成して貫通孔シートを作製する工程と、
前記コイル導体シートと前記貫通孔シートを積層、圧着して前記導電性ペーストを前記第２の貫通孔に侵入させるとともに、前記コイル導体を電気的に接続してコイルを形成し、セラミック積層体を形成する工程と、
前記セラミック積層体を焼成して焼結体ユニットを作製する工程と、
前記焼結体ユニットに、前記コイルに電気的に接続された外部電極を形成する工程と、
を備えたことを特徴とする。
【００１３】
本発明に係る製造方法では、貫通孔シートの第２の貫通孔には導電性ペーストが充填されていないので、セラミック積層体を圧着した際に、第２の貫通孔に隣接する第１の貫通孔に充填された導電性ペーストが第２の貫通孔に侵入する。即ち、第２の貫通孔はセラミック積層体の圧着の際に導電性ペーストを受け入れる吸収部分となる。これにより、コイル導体シートの第１の貫通孔に近接した部分及び貫通孔シートの第２の貫通孔の周辺部分に加わる圧力が緩和され、これらの部分における応力が小さくなり、インダクタンスの低下が抑制される。また、コイル径が小さくなることによるインダクタンスの低下も抑制される。
【００１４】
本発明に係る製造方法において、コイル導体シートを、その積層方向がコイルのコイル軸方向と合致するように積層するとともに、貫通孔シートをセラミック積層体の最下層部及び最上層部に位置するように積層することが好ましい。コイルの両端部に相当する導電性ペースト（第１のビアホール導体）は、セラミック積層体の圧着の際に、貫通孔シートに形成された第２の貫通孔に侵入する。この第２の貫通孔に侵入した導電性ペーストが引出し電極部として機能してコイルの両端部が外部電極と電気的に接続される。
【００１５】
また、第２の貫通孔は第１の貫通孔よりも大きく形成することが好ましい。セラミック積層体の圧着の際に、コイルの両端部に相当する導電性ペーストを受け入れる第２貫通孔の受け入れ容量が大きくなり、コイル導体シートの第１の貫通孔に近接した部分及び貫通孔シートの第２の貫通孔の周辺部分に加わる圧力がより緩和され、これらの部分における応力がより小さくなる。
【００１６】
また、本発明に係る積層コイル部品は、
セラミックグリーンシートの積層、圧着及び焼成により形成されたセラミック層を間にしてコイル導体が形成されており、該コイル導体が前記セラミック層に形成されたビアホール導体により電気的に接続されて内部にコイルが形成されてなる焼結体ユニットを備え、
前記コイルが前記焼結体ユニットに形成された外部電極に引出し電極部を介して電気的に接続されており、
前記コイル導体は前記ビアホール導体に近接した部分が前記セラミック層の積層面に対して傾斜していること、
を特徴とする。
【００１７】
本発明に係る積層コイル部品において、コイル導体のビアホール導体に近接した部分の傾斜により、セラミック積層体内のビアホール導体に近接した部分に加わる圧力が緩和される。これにより、インダクタンスの低下が抑制されるとともに、コイル導体間の短絡不良も解消される。
【００１８】
本発明に係る積層コイル部品にあっては、コイル導体は引出し電極部に近接した部分がセラミック層の積層面に対して傾斜していることが好ましい。セラミック積層体内のビアホール導体に近接した部分に加わる圧力が緩和され、しかも、引出し電極部とコイル導体との接続工程が容易になる。
【００１９】
また、コイル導体パターンは、それぞれ、１／２ターンに相当する長さを有していることが好ましい。コイル導体が１８０度回転対称なパターン形状となり、ビアホール導体の位置も２箇所に集中して形成されるので、ビアホール導体に圧力が集中して加わるが、コイル導体が傾斜していることにより、圧力が緩和されてインダクタンスの低下が抑制されるとともに、コイル導体間の短絡が解消される。
【００２０】
また、外部電極が焼結体ユニットのコイル軸方向と直交する端面に形成されていてもよい。外部電極は焼結体ユニット内に形成されているコイルの両端部に位置するコイル導体にしか対向しないので、外部電極とコイルとの対向面積が小さくなり、浮遊容量が小さくなる。
【発明の効果】
【００２１】
本発明によれば、ビアホール導体の周辺部分に加わる圧力が緩和されるので、インダクタンスの低下が抑制され、電気的特性に優れた積層コイル部品を得ることができる。また、コイル導体間の短絡不良が解消され、製造時の製品の歩留まりも向上する。さらに、第２の貫通孔に侵入した導電性ペーストによりコイルの両端部が外部電極に電気的に接続されるので、製造工程が簡略化され、製造コストを引き下げることができる。
【発明を実施するための最良の形態】
【００２２】
以下、本発明に係る積層コイル部品及びその製造方法の実施形態及び実施例について説明する。なお、各実施形態の説明において参照する図面は、成形された広面積のセラミックグリーンシート（マザーシート）を積層した後、カットした結果得られる一つのユニットについて図示したものである。
【００２３】
（第１実施形態、図１〜図４参照）
第１実施形態である積層コイル部品の製造方法を図１〜図３に、また、積層コイル部品の完成品の模式的縦断面を図４にそれぞれ示す。
【００２４】
図４に示すように、積層コイル部品１０は、チップ形状を有するセラミック焼結体ユニット１１内に螺旋状のコイル１２が形成されている。コイル１２は、焼結体ユニット１１内に形成されたコイル導体１３を第１のビアホール導体２２ａにより直列に順次電気的に接続されている。コイル導体１３はセラミック層１７上に所定のパターン形状に形成されたものである。
【００２５】
また、コイル１２は、焼結体ユニット１１の最上部及び最下部に位置するセラミック層１５に形成された第２のビアホール導体２４ａにより、積層方向に平行な両端面に形成された外部電極１８，１８にそれぞれ引き出されている。
【００２６】
前述した内部構造を有する積層コイル部品１０は次のようにして製造することができる。まず、フェライト仮焼粉を水中に分散し、粉砕してセラミックスラリーを作製する。このセラミックスラリーから、引上げ法やドクターブレード法などによりセラミックグリーンシートを成形する。成形したセラミックグリーンシートのうち、図１に示すように、セラミックグリーンシート２１のコイル導体１３の一端部に対応する所定位置に、炭酸ガスレーザの照射などにより第１の貫通孔２２を形成する。
【００２７】
次に、前記セラミックグリーンシート２１上に、Ａｇを主成分とする導電性ペーストを用いて、第１の貫通孔２２が一端部に位置するようにＬ字形状のコイル導体１３をスクリーン印刷する。この印刷と同時に、第１の貫通孔２２に導電性ペーストが充填され、第１のビアホール導体２２ａとされる。なお、コイル導体１３は、１／２ターンに相当する長さを有している。このようにして、主面にＬ字形状のコイル導体１３が印刷されるとともに、第１の貫通孔２２に導電性ペーストが充填されたコイル導体シート２３を作製する。
【００２８】
また、前記とは別のセラミックグリーンシート２１’に、炭酸ガスレーザの照射などで第２の貫通孔２４を形成して貫通孔シート２５を作製する。第２の貫通孔２４は、コイル１２（図４参照）の巻始め端部及び巻終わり端部に相当するコイル導体１３の端部に対応する位置にそれぞれ形成する。また、第２の貫通孔２４は、その径が第１の貫通孔２２の径と同じか、または大きくなるように形成する。本第１実施形態では第２の貫通孔２４を大きく形成した。
【００２９】
その後、図２に示すように、コイル導体シート２３を、コイル導体１３が第１のビアホール導体２２ａにより順次直列に電気的に接続されるように積層し、図４に示すコイル１２を形成する。そして、積層したコイル導体シート２３の上側及び下側には、さらに貫通孔シート２５を積層して圧着し、セラミック積層体２６を形成する（図３参照）。
【００３０】
この圧着工程において、セラミックグリーンシート２１，２１’は、接着性を確保するためにある程度のバインダーを含んで柔軟な状態にあるが、貫通孔シート２５の第２の貫通孔２４には導電性ペーストが充填されていないので、圧縮による縮み量が比較的小さい導電性ペースト（第２の貫通孔２４の直上及び直下に位置する第１の貫通孔２２に充填された導電性ペースト）が侵入する。第２の貫通孔２４に侵入した導電性ペーストは、コイル１２を外部に引き出すための第２のビアホール導体２４ａを形成する（図３参照）。なお、第２の貫通孔２４に侵入した導電性ペーストは、スクリーン印刷後に乾燥された導電性ペーストである。
【００３１】
また、第２の貫通孔２４への導電性ペーストの侵入により、コイル導体１３は、第１のビアホール導体２２ａの周辺部分がなだらかなスロープを描いて積層面に対してなだらかに傾斜し、第１の貫通孔２２に近接した部分及び第２の貫通孔２４の周辺部分に加わる圧力が緩和される。これに対して、引出し電極として機能する第２のビアホール導体２４ａに近接する部分のコイル導体１３の傾斜は比較的大きい。なお、コイル導体１３の全てが傾斜している必要はなく、一部のコイル導体１３が傾斜することで、圧力を緩和することができる。
【００３２】
次に、前記工程を経て作製したセラミック積層体２６を１単位のユニットにカットし、焼成する。これにより、内部にコイル１２が形成された焼結体ユニット１１が得られる。その後、焼結体ユニット１１を、湿式バレル研磨工程で研磨した後、Ａｇ外部電極形成工程、該Ａｇ外部電極の湿式メッキ工程の各工程を経ることにより、図４に示した内部構造を有する積層コイル部品１０を得ることができる。
【００３３】
本第１実施形態において、第２の貫通孔２４は、第１の貫通孔２２よりも直径が大きく、しかも内部には導電性ペーストが充填されていない。従って、セラミック積層体２６の圧着の際に、第２の貫通孔２４は隣接する第１の貫通孔２２に充填された導電性ペーストを受け入れる吸収部分となる。これにより、第１の貫通孔２２に近接する部分及び第２の貫通孔２４の周辺部分に加わる圧力が緩和され、これらの部分における応力が小さくなり、インダクタンスの低下を抑制することができる。また、圧力が緩和されるので、コイル径が小さくなることによるインダクタンスの低下も抑制することができる。
【００３４】
また、第２の貫通孔２４に侵入した導電性ペースト（第２のビアホール導体２４ａ）によりコイル１２が外部電極１８に電気的に接続されるので、引出し電極部のパターンが不要となり、積層コイル部品の製造工程が簡略化され、製造コストも引き下げることができる。
【００３５】
（第２実施形態、図５参照）
第２実施形態である積層コイル部品の模式的縦断面を図５に示す。この積層コイル部品１０ａは、前記第１実施形態として説明した積層コイル部品１０において、外部電極１８を、焼結体ユニット１１の最上層及び最下層に位置するセラミック層１５及びその周縁にかけてそれぞれ形成するようにしたものである。なお、図５において、図４に対応する部分には対応する符号を付し、重複した説明は省略する。
【００３６】
本第２実施形態では、外部電極１８は焼結体ユニット１１のコイル軸方向と直交する端面、即ち、焼結体ユニット１１の最上層及び最下層のセラミック層１５の直上及び直下に位置しているので、焼結体ユニット１１内に形成されているコイル１２の両端部に位置するコイル導体１３に対向するにすぎない。これにより、外部電極１８とコイル１２との対向面積が小さくなり、浮遊容量が小さくなり、積層コイル部品の高周波特性が向上する。
【００３７】
（第３実施形態、図６及び図７参照）
第３実施形態である積層コイル部品は、図６及び図７に示すように、前記第１実施形態として説明した積層コイル部品１０において、コイル１２の両端部に位置するコイル導体１３を外部電極１８に電気的に接続するための引出し電極部３１を形成したセラミックグリーンシート３２及びカバーシート３３を、上側及び下側の貫通孔シート２５の上面及び下面に積層するようにしたものである。なお、図６及び図７において、図１〜図４に対応する部分には対応する符号を付し、重複した説明は省略する。
【００３８】
本第３実施形態では、セラミック積層体２６の圧着の際に、第１のビアホール導体２２ａ及び引出し電極部３１の上下両方向から第２の貫通孔２４に導電性ペーストが侵入する。これにより、コイル導体１３と引出し電極部３１との電気的な接続が確実に行われ、コイル１２の両端部から外部電極１８への電気的な引出しの信頼性が高くなる。また、コイル軸方向と直交する方向に導体（引出し電極部３１）を引き出しても、第２のビアホール導体２４ａの周辺での圧力が緩和されているので、導体（引出し電極部３１）に大きな圧力が加わらず、短絡を生じることもない。
【００３９】
なお、本第３実施形態において、セラミックグリーンシート３２を、コイル導体シート２３の中間部に挿入することにより、コイル１２からいわゆる中間タップを引き出す構造とすることもできる。
【００４０】
（実施例１及び比較例１、比較例２）
次に、実施例１及び比較例１，２を示し、さらに詳細に説明する。以下に示す（１）〜（７）の工程により図１〜図４で説明した第１実施形態の積層コイル部品１０（実施例１）を製造した。
【００４１】
（１）まず、Ｎｉ−Ｃｕ−Ｚｎ系フェライト粉末（透磁率μ＝４００）と分散剤、バインダ及び溶剤を混練してスラリーを作製し、キャリヤフィルム上にドクターブレード法により、厚さが２０μｍの長尺のセラミックグリーンシート２１，２１’を成形した。
（２）前記工程（１）で作製したセラミックグリーンシート２１に、炭酸ガスレーザの照射により、直径５０μｍの第１の貫通孔２２を形成した。
（３）前記工程（２）で第１の貫通孔２２を形成したセラミックグリーンシート２１に、Ａｇからなる導電性ペーストを用いて、スクリーン印刷により１／２ターンに相当する長さを有する厚さが２５μｍのコイル導体１３を印刷するとともに、この印刷と同時に第１の貫通孔２２に導電性ペーストを充填し、コイル導体シート２３を作製した。そして、印刷及び充填した導電性ペーストを乾燥させた。
（４）前記（１）の工程で作製した別のセラミックグリーンシート２１’に、炭酸ガスレーザにより直径１００μｍの第２の貫通孔２４を形成し、貫通孔シート２５を製造した。
（５）前記（３）の工程で得たコイル導体シート２３を積層して、その上側及び下側に前記（４）で製造した貫通孔シート２５を２枚ずつ積層した後、１．０トン／ｃｍ2の圧力で圧着し、第１の貫通孔２２内の導電性ペースト（第１のビアホール導体２２ａ）によりコイル導体１３を順次直列に電気的に接続し、各ユニットごとにカットして内部にターン数が８．５ターンのコイル１２が形成されたチップ状のセラミック積層体２６を得た。
（６）前記工程（５）で得たセラミック積層体２６を、脱バインダ工程を経て、８７０〜９００℃の温度で焼成し、焼結体ユニット１１を作製した。
（７）前記工程（６）で得た焼結体ユニット１１を、湿式バレル研磨工程で研磨した後、Ａｇ外部電極の焼付け、該Ａｇ外部電極の表面をＮｉ／Ｓｎメッキ処理し、サイズが０．６×０．３×０．３ｍｍの積層コイル部品１０を得た。
【００４２】
一方、前記実施例１の製造工程において、工程（４）を省略、即ち、第２の貫通孔２４を形成した貫通孔シート２５に代えて、図８〜図１０に示すように、コイル１２を外部電極１８に引き出すための引出し電極部４１を形成したセラミックグリーンシート２１とカバー用のセラミックグリーンシート４２（いずれも貫通孔は形成されていない）を用いて積層コイル部品（比較例１）を製造した。この比較例１では、コイル導体１３の厚みを１０μｍとした。
【００４３】
さらに、前記比較例１の製造工程によって、コイル導体１３の厚みを２５μｍとした積層コイル部品（比較例２）を製造した。
【００４４】
前記実施例１、比較例１及び比較例２の各サンプルについて、１００ＭＨｚにおけるコイルのインピーダンスＺ（Ω）（絶対値）、直流抵抗Ｒｄｃ（ｍΩ）及びサンプル１０００個当たりの短絡不良個数を調べたところ、次の表１で示す結果を得た。
【００４５】
【表１】
2007134568.tif 000003
【００４６】
前記表１からも分かるように、実施例１の積層コイル部品では、比較例１及び比較例２の積層コイル部品に比較して、直流抵抗Ｒｄｃが小さくなっていることが分かる。また、実施例１のコイルでは、比較例２のコイルに比較してインピーダンスＺも高くなっている。これにより、実施例１の積層コイル部品では、電気的特性の優れたコイルを得ることができる。
【００４７】
（他の実施形態）
本発明に係る積層コイル部品及びその製造方法は前記実施形態、実施例に限定されるものではなく、その要旨の範囲内で種々の構成とすることができる。
【００４８】
例えば、各コイル導体１３は、コイルの合計ターン数に対して１／２ターンに相当する長さのものについて説明したが、１／４ターンあるいは３／４ターンに相当する長さであってもよい。また、焼結体ユニットの材料としては、Ｎｉ−Ｚｎ−Ｃｕフェライト、Ｎｉ−Ｚｎフェライト、Ｃｕ−Ｚｎフェライトなどの磁性体セラミック材料のほか、非磁性のセラミック材料も使用することができる。
【００４９】
また、実施形態においては、貫通孔シートを積層したコイル導体シートの上下に配置させたが、複数のコイル導体シートの間に貫通孔シートを配置させることも可能である。即ち、コイル導体シートの上下に配置した貫通孔シートの他に、さらに複数のコイル導体シートの間に貫通孔シートを配置させてもよい。あるいは、コイル導体シートの上下には貫通孔シートを配置させないで、複数のコイル導体シートの間にのみ貫通孔シートを配置させてもよい。さらに、貫通孔シートの積層枚数は１枚でも複数枚でもよく、コイル導体シートの上下の一方にのみ配置してもよい。
【図面の簡単な説明】
【００５０】
【図１】第１実施形態である積層コイル部品を示す分解斜視図である。
【図２】第１実施形態におけるセラミック積層体の圧着前を示す部分縦断面図である。
【図３】第１実施形態におけるセラミック積層体の圧着後を示す部分縦断面図である。
【図４】第１実施形態である積層コイル部品を模式的に示す縦断面図である。
【図５】第２実施形態である積層コイル部品を模式的に示す縦断面図である。
【図６】第３実施形態におけるセラミック積層体の圧着前を示す部分断面図である。
【図７】第３実施形態におけるセラミック積層体の圧着後を示す部分断面図である。
【図８】比較例１におけるセラミック積層体の圧着前を示す部分縦断面図である。
【図９】比較例１におけるセラミック積層体の圧着後を示す部分縦断面図である。
【図１０】比較例１である積層コイル部品を示す縦断面図である。
【図１１】従来の積層コイル部品を示す分解斜視図である。
【図１２】従来の積層コイル部品におけるセラミック積層体を示し、（Ａ）は圧着前のセラミック積層体の縦断面図、（Ｂ）は圧着後のセラミック積層体の縦断面図である。
【符号の説明】
【００５１】
１０，１０ａ…積層コイル部品
１１…焼結体ユニット
１２…コイル
１３…コイル導体
１４…第１のビアホール導体
１５…セラミック層
１６…第２のビアホール導体
１７…セラミック層
１８…外部電極
２１，２１’…セラミックグリーンシート
２２…第１の貫通孔
２２ａ…第１のビアホール導体
２３…コイル導体シート
２４…第２の貫通孔
２４ａ…第２のビアホール導体
２５…貫通孔シート
２６…セラミック積層体
３１…引出し電極部
【図１】
2007134568.tif 000004
【図２】
2007134568.tif 000005
【図３】
2007134568.tif 000006
【図４】
2007134568.tif 000007
【図５】
2007134568.tif 000008
【図６】
2007134568.tif 000009
【図７】
2007134568.tif 000010
【図８】
2007134568.tif 000011
【図９】
2007134568.tif 000012
【図１０】
2007134568.tif 000013
【図１１】
2007134568.tif 000014
【図１２】
2007134568.tif 000015